(57)【要約】      （修正有）【課題】作製時間を短縮し、低コストである光学素子の製造方法を提供する。【解決手段】軟化点≦６００℃のガラス母材1を加熱プレスすることにより、ガラス母材1を薄肉化して平板状ガラス中間母材3を得る第一のプレス工程、及び、前記平板状ガラス中間母材3を加熱プレスすることにより、平板状ガラス中間母材3の表面に凹凸構造を形成する第二のプレス工程を含むことを特徴とする。【選択図】図１
2018002553.tif 000002
【特許請求の範囲】
【請求項１】
軟化点≦６００℃のガラス母材を加熱プレスすることにより、ガラス母材を薄肉化して平板状ガラス中間母材を得る第一のプレス工程、及び、前記平板状ガラス中間母材を加熱プレスすることにより、平板状ガラス中間母材の表面に凹凸構造を形成する第二のプレス工程を含むことを特徴とする光学素子の製造方法。
【請求項２】
ガラス母材が、ＳｎＯ−Ｐ２Ｏ５系ガラス母材であることを特徴とする請求項１に記載の光学素子の製造方法。
【請求項３】
ガラス母材が、モル％で、ＳｎＯ  ４３．５〜９０％、Ｐ２Ｏ５＋Ｂ２Ｏ３＋ＳｉＯ２  ０．１〜５６．５％を含有することを特徴とする請求項１又は２に記載の光学素子の製造方法。
【請求項４】
光学素子が、レンズアレイ、波長フィルターまたは反射防止板であることを特徴とする請求項１〜３のいずれかに記載の光学素子の製造方法。
【発明の詳細な説明】
【技術分野】
【０００１】
本発明はレンズアレイ等の光学素子の製造方法に関する。
【背景技術】
【０００２】
近年、サーバ等の処理容量の増加、光回路の実装技術の向上、光素子および光部品の低コスト化等に伴い、インターコネクトの方式が電気から光へと移行しつつある。光インターコネクトにおいて、レンズアレイはレーザから出射された光を光ファイバに集光したり、光ファイバから出射される光をフォトダイオード等の光検出器へと集光する役割を持つ。レンズアレイは、基板上に単数または複数のレンズ部分が形成されてなるものである。具体的には、矩形基板上の略中央部に複数のレンズ部分が直線上に形成されてなるものが挙げられる。
【０００３】
前記用途に用いられるレンズアレイの製造方法として、従来は、光学ガラスに対してエッチング処理を施す製造方法が挙げられている。しかしながら、この製造方法では、複数の工程を必要とし、作製時間が長く、コストが非常に高いという問題がある。そこで、光学ガラスのインゴットを研削、研磨したプリフォームガラスを加熱プレスする製造方法が提案されている。（例えば、特許文献１参照）
【先行技術文献】
【特許文献】
【０００４】
【特許文献１】特開２０１０−５３０２０号公報
【発明の概要】
【発明が解決しようとする課題】
【０００５】
特許文献１の製造方法においても、プレスするための母材を最終製品の寸法形状近くまで加工する必要がある。よって、依然として、作製時間が長く、コストが高いという問題がある。
【０００６】
本発明は、以上のような課題を解決するためになされたものであり、作製時間を短縮し、低コストである光学素子の製造方法を提供することを目的とする。
【課題を解決するための手段】
【０００７】
本発明の光学素子の製造方法は、軟化点≦６００℃のガラス母材を加熱プレスすることにより、ガラス母材を薄肉化して平板状ガラス中間母材を得る第一のプレス工程、及び、前記平板状ガラス中間母材を加熱プレスすることにより、平板状ガラス中間母材の表面に凹凸構造を形成する第二のプレス工程を含むことを特徴とする
【０００８】
本発明の光学素子の製造方法は、第一のプレス工程により、ガラス母材の厚みを最終製品の厚みに加工できることから、研削工程や研磨工程を省略できる。それゆえ、光学素子を短時間かつ容易に、しかも低コストで製造することができる。
【０００９】
本発明の光学素子の製造方法は、ガラス母材がＳｎＯ−Ｐ２Ｏ５系ガラスであることが好ましい。ＳｎＯ−Ｐ２Ｏ５系ガラスは、低軟化点を達成しやすいため、本発明におけるガラス母材として好適である。
【００１０】
本発明の光学素子の製造方法は、ガラス母材が、モル％で、ＳｎＯ  ４３．５〜９０％、
Ｐ２Ｏ５＋Ｂ２Ｏ３＋ＳｉＯ２ ０．１〜５６．５％を含有することが好ましい。ガラス組成を
上記のように規定すれば、低軟化点で、且つ、化学耐久性や耐候性に優れたガラスが得ら
れやすくなる。
【００１１】
本発明により製造する光学素子は、レンズアレイ、波長フィルターまたは反射防止板であることが好ましい。
【発明の効果】
【００１２】
本発明の光学素子の製造方法は、研削工程や研磨工程を省略できる。しかも、プレス温度が低いため、表面精度の高い（例えば、研磨等による線状溝の少ない）レンズアレイを短時間かつ容易に、しかも低コストで製造することができる。
【図面の簡単な説明】
【００１３】
【図１】本発明の光学素子の製造工程を示す模式的断面図である。
【図２】（ａ）レンズアレイの一例を示す平面図である。（ｂ）レンズアレイの一例を示す縦断面図である。
【発明を実施するための形態】
【００１４】
本発明の光学素子の製造方法について図１を用いて説明する。まず、軟化点≦６００℃のガラス母材１を用意する。ガラス母材１は、次のようにして作製すればよい。所望の組成を有し、軟化点≦６００℃のガラスとなるように調合したガラス原料を溶融し、溶融ガラスとする。次に、溶融ガラスをインゴットに成形して硝材を得る。さらに、得られた硝材を加工して所望のガラス母材１を作製する。なお、ガラス母材１を構成するガラスの組成については、後述する。また、ガラス母材１の軟化点は、低いほど好ましく、５５０℃以下、特に５００℃以下であることが好ましい。後述するように、プレス金型の耐熱温度を考慮すると、プレス時の加熱温度には制約がある。一方、例えば、第一のプレス工程では、ガラス母材１を所望の厚みまで薄板化できるように、ガラス母材１を十分に軟化させる必要がある。しかし、ガラス母材１の軟化点が高すぎると、プレス金型の耐熱温度を超えない範囲で、ガラス母材を十分に軟化させることが困難になる。
【００１５】
次に、軟化点≦６００℃のガラス母材１を平板状の上下金型２を用い低温で加熱プレスすることにより、ガラス母材１が十分に軟化変形し、ガラス母材１より厚みの薄い平板状ガラス中間母材３を得る。（第一のプレス工程）ここで、プレス温度が軟化点＋３０℃未満の場合、ガラス母材１が十分に軟化変形しない。また、金型の耐熱温度は、通常６３０℃以下であるため、ガラス母材１の軟化点を、６００℃以下にする必要がある。すなわち、軟化点＞６００℃のガラス母材１を使用すると、平板状ガラス中間母材３を得る工程において、十分に軟化変形しない、または、プレス温度が高くなり金型が破損する等の問題が発生する。なお、第一のプレス工程におけるプレス温度は、軟化点＋３０℃以上、特に、軟化点＋４０℃以上であることが好ましい。
【００１６】
次に、平板状の下金型４ｂと凹凸構造形成用上金型４ａとを用いて、平板状ガラス中間母材３を低温で加熱プレスすることにより、ガラス板の表面に凹凸構造が形成されてなる光学素子５を得ることができる。（第二のプレス工程）凹凸構造とは、複数の突起部を含む構造であり、前記突起部の形状は特に限定されない。なお、第二のプレス工程におけるプレス温度は、軟化点＋３０℃以上、特に、軟化点＋４０℃以上であることが好ましい。
【００１７】
ガラス母材としては、低軟化点を達成しやすいＳｎＯ−Ｐ２Ｏ５系ガラスであることが好ましい。また、ＳｎＯ−Ｐ２Ｏ５系ガラスは、高屈折率かつ高分散という光学特性を有する。ＳｎＯ−Ｐ２Ｏ５系ガラスとしては、モル％で、ＳｎＯ  ４３．５〜９０％、Ｐ２Ｏ５＋Ｂ２Ｏ３＋ＳｉＯ２  ０．１〜５６．５％を含有するものが好ましい。以下に、各成分の含有量を上記のように特定した理由を説明する。なお、特に断りがない場合、以下の成分含有量に関する説明において、「％」は「モル％」を意味する。
【００１８】
ＳｎＯは、高屈折率かつ高分散の光学特性を達成し、化学耐久性を向上させるための成分である。ＳｎＯの含有量は４３．５〜９０％、４５〜８８％、５０〜８６％、６０〜８５％、特に６７．５〜８３％であることが好ましい。ＳｎＯの含有量が少なすぎると、高屈折率特性を達成しにくくなり、また、耐侯性や化学耐久性が低下する傾向がある。一方、ＳｎＯの含有量が多すぎると、耐失透性が低下する傾向がある。
【００１９】
Ｐ２Ｏ５、Ｂ２Ｏ３およびＳｉＯ２はガラスの骨格を構成する成分である。また、ガラスの透過率を高める成分であり、紫外域付近の透過率低下を抑制したり、吸収端を低波長側にシフトさせることができる。特に、高屈折率のガラスの場合は、これらの成分による透過率向上の効果が得られやすい。また、失透を抑制する効果も有する。Ｐ２Ｏ５、Ｂ２Ｏ３およびＳｉＯ２の含有量は、合量で０．１〜５６．５％、１０〜５０％、１５〜４７．５％、２０〜４５％、特に２５〜３７％であることが好ましい。これらの成分の含有量が少なすぎると、前記効果が得られにくくなり、一方、多すぎると、ＳｎＯ２の含有量が相対的に少なくなって、屈折率が低下しやすくなる。
【００２０】
なお、Ｐ２Ｏ５、Ｂ２Ｏ３およびＳｉＯ２の各成分の好ましい含有量は以下の通りである。
【００２１】
Ｐ２Ｏ５の含有量は０〜５６．５％、０．１〜５６．５％、１〜５０％、３〜４７．５％、４〜４５％、５〜４０％、特に１０〜３７％であることが好ましい。Ｐ２Ｏ５の含有量が多すぎると、屈折率が低下しやすくなる。また、耐侯性や化学耐久性が低下しやすくなる。なお、Ｐ２Ｏ５を積極的に添加することにより、ガラス軟化点の低いガラスが得られやすくなる。
【００２２】
Ｂ２Ｏ３の含有量は０〜５６．５％、０．１〜５６．５％、１〜５０％、３〜４７．５％、４〜４５％、５〜４０％、特に１０〜３７％であることが好ましい。Ｂ２Ｏ３の含有量が多すぎると、屈折率が低下しやすくなる。また、耐侯性や化学耐久性が低下しやすくなる。
【００２３】
ＳｉＯ２の含有量は０〜５６．５％、０．１〜５６．５％、１〜５０％、３〜４７．５％、４〜４５％、５〜４０％、特に１０〜３７％であることが好ましい。ＳｉＯ２の含有量が多すぎると、屈折率が低下しやすくなる。また、未溶解による脈理や泡がガラス中に残り、光学素子としての要求品位を満たさなくなる可能性がある。
【００２４】
本発明を構成するガラスには、上記成分以外にも以下の成分を含有させることができる。
【００２５】
ＺｎＯは融剤として作用する成分である。また、耐候性を向上させたり、ガラス化を安定にする効果もある。ＺｎＯの含有量は０〜５０％、０〜３０％、０〜１０％、０．１〜５％、特に０．２〜１％であることが好ましい。ＺｎＯの含有量が多すぎると、失透しやすくなったり、光透過率が低下しやすくなる。
【００２６】
なお、Ｐ２Ｏ５＋ＳｎＯ＋ＴｉＯ２＋Ｂ２Ｏ３＋ＺｎＯの含有量が５０％以上、６０％以上、特に７０％以上であると、熱伝導率が低下しやすくなるため好ましい。また、耐失透性、耐侯性、化学耐久性にも優れ、かつ、可視域または近紫外域の光透過率に優れたガラスが得られやすくなる。Ｐ２Ｏ５＋ＳｎＯ＋ＴｉＯ２＋Ｂ２Ｏ３＋ＺｎＯの含有量の上限は特に限定されず、１００％であってもよいが、他の成分を含有させる場合は、９９％以下、さらには９８％以下にしてもよい。
【００２７】
Ａｌ２Ｏ３は、ＳｉＯ２やＢ２Ｏ３とともにガラス骨格を構成することが可能な成分である。また、耐候性を向上させる効果がある。Ａｌ２Ｏ３の含有量は０〜１０％、特に０．１〜５％であることが好ましい。Ａｌ２Ｏ３の含有量が多すぎると、失透しやすくなる。また、溶融性が低下したり、光透過率が低下する傾向がある。
【００２８】
ＳｉＯ２＋Ａｌ２Ｏ３の含有量は０〜５６％、０〜４０％、特に０．１〜３０％、０．５〜２０％であることが好ましい。ＳｉＯ２＋Ａｌ２Ｏ３の含有量が多すぎると、溶融性が低下しやすくなる。
【００２９】
ＺｒＯ２は耐候性を向上させる成分である。ただし、その含有量が多すぎると、耐失透性が低下したり、溶融温度が上昇して光透過率が低下しやすくなる。従って、ＺｒＯ２の含有量は０〜２％、０〜１．５％、０．１〜１％、特に０．２〜０．５％であることが好ましい。
【００３０】
Ｌａ２Ｏ３、Ｇｄ２Ｏ３、Ｔａ２Ｏ５、ＷＯ３、Ｎｂ２Ｏ５、Ｙ２Ｏ３、Ｙｂ２Ｏ３及びＧｅＯ２は耐侯性及び化学耐久性を高める成分である。また、これらの成分を含有させることにより、屈折率を調整することができる。Ｌａ２Ｏ３＋Ｇｄ２Ｏ３＋Ｔａ２Ｏ５＋ＷＯ３＋Ｎｂ２Ｏ５＋Ｙ２Ｏ３＋Ｙｂ２Ｏ３＋ＧｅＯ２の含有量は０〜３０％、０．１〜２０％、０．３〜１５％、０．５〜１０％、特に１〜７．５％であることが好ましい。これらの成分の含有量が多すぎると、耐失透性の低下、溶融温度の上昇、あるいは光透過率の低下等の不具合が生じやすくなる。
【００３１】
ＭｇＯ、ＣａＯ、ＳｒＯ及びＢａＯ（アルカリ土類金属酸化物）は融剤として作用する成分である。また、耐候性を向上させる効果がある。ただし、これらの成分の含有量が多すぎると、液相温度が上昇（液相粘度が低下）して、溶融または成形工程中に失透物が析出しやすくなる。以上に鑑み、ＭｇＯ＋ＣａＯ＋ＳｒＯ＋ＢａＯの含有量は０〜３０％、０．５〜２５％、１〜２０％、特に２〜１５％であることが好ましい。
【００３２】
Ｌｉ２Ｏ、Ｎａ２Ｏ及びＫ２Ｏは屈伏点を低下させる成分である。Ｌｉ２Ｏ＋Ｎａ２Ｏ＋Ｋ２Ｏの含有量は０〜１０％、特に０〜８％であることが好ましい。Ｌｉ２Ｏ＋Ｎａ２Ｏ＋Ｋ２Ｏの含有量が多すぎると、失透しやすくなり、化学耐久性も低下する傾向がある。また、光透過率が低下しやすくなる。
【００３３】
清澄剤として、Ｃｌ、ＳまたはＢｒを含有させてもよい。Ｃｌ＋Ｓ＋Ｂｒの含有量は０〜１％、０．０１〜１％、特に０．０５〜０．５％であることが好ましい。Ｃｌ＋Ｓ＋Ｂｒの含有量が多すぎると、溶融時に揮発して溶融容器が腐食しやすくなる。また、他の清澄剤として、Ｓｂ２Ｏ３またはＳｎＯ２を含有させることができる。Ｓｂ２Ｏ３及びＳｎＯ２の含有量は各々０〜１％、０．０１〜１％、特に０．０５〜０．５％であることが好ましい。Ｓｂ２Ｏ３、ＳｎＯ２の含有量が多すぎると、光透過率が低下しやすくなる。
【００３４】
Ｆｅ２Ｏ３、ＮｉＯ及びＣｏＯは光透過率を低下させる成分である。よって、これら成分は実質的に含有しない（具体的には、各々０．１％未満）ことが好ましい。
【００３５】
Ｃｅ、Ｐｒ、Ｎｄ、Ｅｕ、Ｔｂ及びＥｒ等の希土類成分も光透過率を低下させるおそれがあるため、これらの成分の含有量は酸化物換算で各々１％未満であることが好ましい。
【００３６】
Ｉｎ及びＧａは光透過率を低下させるおそれがあり、また高価であるため、実質的に含有しない（具体的には、酸化物換算で各々０．１％未満）ことが好ましい。
【００３７】
なお、環境上の理由から、鉛成分（例えばＰｂＯ）及びヒ素成分（例えばＡｓ２Ｏ３）を実質的に含有しない（具体的には、各々０．１％未満）ことが好ましい。
【００３８】
本発明の方法により製造される光学素子としては、レンズアレイ、波長フィルター、反射防止板等が挙げられる。以下、レンズアレイについて説明する。図２に本発明の製造方法で作製されたレンズアレイの一実施の形態を示す。図２に示すように、レンズアレイ６は、ガラス基板７上に複数のレンズ部分８が例えば直線上に形成されてなるものである。
レンズアレイにおけるレンズ部分の曲率半径（中心曲率半径）は、好ましくは０．１０ｍｍ以上、より好ましくは０．１５ｍｍ以上、さらに好ましくは０．１８ｍｍ以上、さらに好ましくは０．２０ｍｍ以上、さらに好ましくは０．２５ｍｍ以上である。レンズ部分の曲率半径が０．１０ｍｍ未満であると、加熱プレス時の金型凹部におけるガラス充填不足が発生しやすく、所望の寸法を有するレンズアレイが得られにくい。また、金型とガラスの熱膨張差により、レンズ部分に歪がかかり割れが発生しやすくなる。レンズ部分の曲率半径の上限については特に限定されるものではないが、大きすぎるとレンズとしての機能を果たさなくなる（集光機能を有さない）ため、１ｍｍ以下、さらには０．５ｍｍ以下であることが好ましい。
【００３９】
また、レンズ部分の直径は、好ましくは０．０５〜０．５ｍｍ、より好ましくは０．１〜０．４ｍｍ、さらに好ましくは０．２〜０．３ｍｍである。レンズ部分の直径が０．０５ｍｍ未満であると、レーザまたは光ファイバから出射された光が全てレンズ部に入射されず、光損失となったり、入射しなかった光がケラレとして周辺の光学系に影響する傾向がある。一方、レンズ部分の直径が０．５ｍｍより大きいと、微小なガラス基板上に多数のレンズ部分を形成することが困難となる。
【００４０】
本発明により製造される光学素子は、波長３８０〜１６００ｎｍにおける透過率（特に、レンズ部分）が好ましくは７０％以上、より好ましくは８０％以上、さらに好ましくは９０％以上、特に好ましくは９５％以上、最も好ましくは９９％以上である。波長３８０〜１６００ｎｍにおける透過率７０％未満であると、光の散乱や吸収によるロスが大きくなり集光効率に劣る傾向がある。
【００４１】
また、本発明により製造される光学素子をフォトダイオード等の光検出器に紫外線硬化樹脂を用いて接着する場合、光学素子を介して紫外光が紫外線硬化樹脂に照射される。したがって、光学素子の紫外域の透過率が高いほど、紫外線硬化樹脂への光照射量が多くなり硬化しやすくなるため好ましい。具体的には、本発明の光学素子は、波長３３０〜３８０ｎｍにおける透過率は、好ましくは７０％以上、より好ましくは８０％以上、さらに好ましくは９０％以上、特に好ましくは９５％以上、最も好ましくは９９％以上である。
【００４２】
なお、ここでいう「透過率」とは、反射を含まない分光透過率を意味しており、光学素子に光線を入射した際の入射光に対する透過光の割合をいう。
【００４３】
本発明により製造される光学素子は、表面に線状突起部が形成されている場合がある。これは、金型表面に形成された研磨傷等が加熱プレス時にガラス表面に転写されてできたものであると考えられ、加熱プレスにより製造された光学素子の特徴とも言える。
【実施例】
【００４４】
以下、本発明を実施例に基づいて詳細に説明するが、本発明はこれらの実施例に限定されるものではない。
【００４５】
（実施例）
モル％で、ＳｎＯ  ７２％、Ｐ２Ｏ５  ２８％、になるように原料を調合し、窒素雰囲気中にて金製容器を用いて７００〜１０００℃で１時間溶融した。予熱した金属板上に溶融ガラスを流し出し、アニール後、加工を施すことにより、５０ｍｍ×５０ｍｍ×３ｍｍのガラス母材を作製した。
【００４６】
得られたガラス母材について各特性を測定したところ、屈折率（ｎｄ）１．８４７、軟化点 ２７０℃であった。なお、屈折率はヘリウムランプのｄ線（５８７．６ｎｍ）に対する測定値で示した。また、軟化点はマクロ型示差熱分析計を用いて１０００℃まで測定して得られたチャートにおいて第四の変曲点の値を軟化点とした。
【００４７】
上記で得られたガラス母材を平板状の上下金型を用いて、窒素雰囲気にて、３００℃、  １００ｋＰａでプレスすることにより、厚み２．５ｍｍの平板状の中間母材を得た。さらに、平板状の下金型と、レンズアレイ形成用上金型とを用いて、中間母材を３１０℃でプレスすることにより、矩形基板上の略中央部に１２個のレンズ部分が直線上に配列された光学素子を得た。
【００４８】
作製した光学素子の形状、寸法は次の通りであった。
【００４９】
基板寸法：２．５×３．３×０．５ｍｍ
レンズ部分（平均値）：曲率半径０．２０１ｍｍ、直径０．２２７ｍｍ
高さ０．０３５ｍｍ
【００５０】
ここで、レンズ部分の高さのバラつき（１２箇所のうち、最大値と最小値の差）は０．０１ｍｍ以下であった。また作製した１０個のレンズアレイにおいて、同一位置のレンズ部分高さを比較したところ、そのバラつきは０．０１ｍｍ以下であった。
【００５１】
（比較例）
質量％で、Ｂ２Ｏ３  ２０％、Ｌａ２Ｏ３  ２５％、ＺｎＯ  ２０％、Ｇｄ２Ｏ３  １０％、ＳｉＯ２  ５％、Ｌｉ２Ｏ  １％、Ｔａ２Ｏ５  ７％、ＺｒＯ２  ５％、ＷＯ３  ２％、Ｎｂ２Ｏ５  ５％になるように原料を調合し、大気雰囲気中にて白金製容器を用いて１３００℃で２時間溶融した。予熱した金属板上に溶融ガラスを流し出し、アニール後、加工を施すことにより、５０ｍｍ×５０ｍｍ×３ｍｍのガラス母材を作製した。
【００５２】
得られたガラス母材について上記と同様に各特性を測定したところ、屈折率（ｎｄ）１．８０６、軟化点６１０℃であった。
【００５３】
上記で得られたガラス母材を平板状の上下金型を用いて、真空雰囲気にて、６１０℃、  １００ｋＰａでプレスしたが、十分に軟化変形せず所望の厚みを有する中間母材が得られなかった。なお、プレス圧力を２００ｋＰａに上げたところ、ガラス母材が破損した。
【産業上の利用可能性】
【００５４】
本発明の方法は、レンズアレイ、波長フィルターまたは反射防止板の製造方法として好適であるが、これらに限られるものではない。
【符号の説明】
【００５５】
１  ガラス母材
２  金型
２ａ  上金型
２ｂ  下金型
３  中間母材
４  金型
４ａ  上金型
４ｂ  下金型
５  光学素子
６  レンズアレイ
７  ガラス基板
８  レンズ部分
Ｄ  レンズ部分の直径
Ｈ  レンズ部分の高さ
【図１】
2018002553.tif 000003
【図２】
2018002553.tif 000004